【手続補正書】
【提出日】平成20年7月14日(2008.7.14)
【手続補正１】
【補正対象書類名】特許請求の範囲
【補正対象項目名】全文
【補正方法】変更
【補正の内容】
【特許請求の範囲】
【請求項１】
粒子を分離する流れ方向の第一の層と、支持体を形成する第二の層とを有し、該第二の層が粒子の形態をした支持材料、結合材料及び触媒材料を呈する、高温のガスをろ過するセラミックフィルタエレメント、特にフィルタキャンドル又はフィルタ管において、
結合材料が触媒材料を呈するか又は少なくとも一部分が触媒材料により置換されることと、
支持材料の粒子（１）が触媒及び（又は）結合材料により互いに結合されることと
を特徴とするセラミックフィルタエレメント。
【請求項２】
請求項１に記載のフィルタエレメントにおいて、触媒材料及び結合材料が結合粒子（２）として存在することを特徴とする、フィルタエレメント。
【請求項３】
請求項１に記載のフィルタエレメントにおいて、結合粒子（２）が、重量比で９０乃至９９％の触媒材料と、残りの結合材料とから成ることを特徴とする、フィルタエレメント。
【請求項４】
請求項１乃至３の１つに記載のフィルタエレメントにおいて、触媒材料が、希土類の１以上の酸化物及び（又は）１以上のアルミン酸塩及び（又は）１以上のケイ酸塩とから成ることを特徴とする、フィルタエレメント。
【請求項５】
請求項１乃至３の１つに記載のフィルタエレメントにおいて、結合材料を完全に置換したとき、触媒材料が、１以上のアルミン酸塩、１以上のチタン酸塩、又は二酸化チタンから成ることを特徴とする、フィルタエレメント。
【請求項６】
請求項４又は５に記載のフィルタエレメントにおいて、触媒材料が、少なくともアルミン酸カルシウムから成ることを特徴とする、フィルタエレメント。
【請求項７】
請求項１乃至６の１つに記載のフィルタエレメントにおいて、粘着促進剤が触媒材料に追加されることを特徴とする、フィルタエレメント。
【請求項８】
請求項１乃至７の１つに記載のフィルタエレメントにおいて、触媒材料が促進剤にて改質されることを特徴とする、フィルタエレメント。
【請求項９】
請求項１乃至８の１つに記載のフィルタエレメントにおいて、支持材料がＳｉＣ、ムライト又は酸化アルミニウムから成ることを特徴とする、フィルタエレメント。
【請求項１０】
請求項１乃至９の１つに記載のフィルタエレメントにおいて、支持材料の比率が重量比で６０乃至９０％に達し、触媒−結合剤材料の比率が重量比で１０乃至４０％に達することを特徴とする、フィルタエレメント。
【請求項１１】
粒子を分離する流れ方向の第一の層と、支持体を形成する第二の層とを有し、該第二の層が、支持材料、結合材料及び触媒材料を呈し、支持体が最初に製造され、その後、粒子の分離層が支持体の上に施される、高温のガスをろ過するセラミックフィルタエレメント、特にフィルタキャンドルを製造する方法において、
結合材料が微細な粒とされ且つ触媒材料と均質に混合され、
次に、該混合体が支持材料と混合され、
形成される混合体が金型内に導入され且つ支持体を製造すべく焼結される
ことを特徴とする、製造方法。
【請求項１２】
粒子を分離する流れ方向の第一の層と、支持体を形成する第二の層とを有し、該第二の層が、支持材料、結合材料及び触媒材料を呈し、支持体が最初に製造され、その後、粒子の分離層が支持体の上に施される、高温のガスをろ過するセラミックフィルタエレメント、特にフィルタキャンドルを製造する方法において、
化合物粒子（２）が結合材料及び触媒材料から製造され、
次に、該化合物粒子（２）が支持材料と混合され、
形成される混合体が金型内に導入され且つ支持体を製造すべく焼結される
ことを特徴とする、製造方法。
【請求項１３】
粒子を分離する流れ方向の第一の層と、支持体を形成する第二の層とを有し、該第二の層が、支持材料、結合材料及び触媒材料を呈し、支持体が最初に製造され、その後、粒子の分離層が支持体の上に施される、高温のガスをろ過するセラミックフィルタエレメント、特にフィルタキャンドルを製造する方法において、
熱の作用の下、触媒及び（又は）結合特性を形成する、少なくとも１つの粉体形態の原材料又は溶液中に存在する少なくとも１つの原材料が支持材料と混合され、
形成される混合体が金型内に導入され且つ支持体を製造すべく焼結される
ことを特徴とする、方法。
【請求項１４】
請求項１２に記載の方法において、酸化カルシウム及び酸化アルミニウム又は硝酸カルシウム及び硝酸アルミニウムが原材料として使用されることを特徴とする、方法。
【請求項１５】
粒子を分離する流れ方向の第一の層と、支持体を形成する第二の層とを有し、該第二の層が、粒子の形態をした支持材料、結合材料及び触媒材料を呈する、高温のガスをろ過するセラミックフィルタエレメント、特にフィルタキャンドル又はフィルタ管において、
支持材料が、少なくとも一部分、触媒材料により置換されることを特徴とする、セラミックフィルタエレメント。
【請求項１６】
請求項１５に記載のフィルタエレメントにおいて、触媒材料が、１以上のアルミン酸塩、１以上のチタン酸塩、又は二酸化チタンから成ることを特徴とする、フィルタエレメント。
【請求項１７】
請求項１５によるフィルタエレメントにおいて、触媒材料が、支持材料が被覆される希土類の酸化物又は混合した酸化物から成ることを特徴とする、フィルタエレメント。
【請求項１８】
請求項１５に記載のフィルタエレメントにおいて、触媒材料が、希土類の少なくとも１つの酸化物又は混合した酸化物と、少なくとも１のアルミン酸塩、１のチタン酸塩又は二酸化チタン酸塩との混合体から成ることを特徴とする、フィルタエレメント。
【請求項１９】
支持体を形成する第二の層内に粒子を分離する流れ方向の第一の層を有し、前記第二の層が、支持材料、結合材料及び触媒材料を呈する支持体を形成し、支持体が最初に製造され、その後、粒子の分離層が支持体の上に施される、高温のガスをろ過するセラミックフィルタエレメント、特にフィルタキャンドルを製造する方法において、
支持体の製造のため、
ａ）微細な粒の形態にて存在し且つ混合される支持材料及び触媒材料が使用され、
ｂ）微細な粒の形態にて存在する支持材料のみが使用され、該支持材料の粒が希土類の１つ又は２つ以上の酸化物又は混合した酸化物及び（又は）１つ又は２つ以上のアルミン酸塩、１つ又は２つ以上のチタン酸塩又は二酸化チタンにて被覆され、又は、
ｃ）微細な粒の形態にて存在する触媒材料のみが使用され、
このようにして処理された材料がその後に焼結されることを特徴とする、製造方法。
【請求項２０】
請求項１９に記載の方法において、方法のステップｂ）にて、ソル−ゲル法によって被覆が行われることを特徴とする、方法。
【請求項２１】
請求項２０に記載の方法において、支持材料の粒がミキサ内でゾルにて噴霧されることを特徴とする、方法。
【請求項２２】
請求項１９に記載の方法において、方法のステップｂ）にて、セラミックマッドに噴霧することによる被覆によって被覆が行われることを特徴とする、方法。
【請求項２３】
請求項２２に記載の方法において、支持材料の粒がミキサ内でセラミックマッドにて噴霧されることを特徴とする、方法。
【請求項２４】
請求項１９に記載の方法において、方法のステップｃ）にて、２つの粒部分が製造され且つ互いに混合され、微細な粒の焼結が低下した燃焼温度にて行われることを特徴とする、方法。
【請求項２５】
請求項１９に記載の方法において、方法のステップａ）又はｂ）にて、支持材料の粒が触媒作用のある貴金属又は非貴金属を添加されることを特徴とする、方法。
【請求項２６】
請求項１９に記載の方法において、触媒材料及び（又は）支持材料の粒が、燃焼後、触媒作用がある貴金属又は非貴金属をドープされることを特徴とする、方法。
【請求項２７】
請求項２５又は２６に記載の方法において、白金、パラジウム、ロジウム、金、銀、ニッケル、銅、マンガン又はコバルトにより添加が行われることを特徴とする、方法。
【請求項２８】
一側部にて閉じられた円筒状の成形本体を呈する、高温のガスを分離するフィルタキャンドルにおいて、
成形本体の内部空間が触媒材料のバルク堆積物にて充填されることと、
成形本体の開放した側部に閉塞体が配置されることと
を特徴とする、フィルタキャンドル。
【請求項２９】
請求項２８に記載のフィルタキャンドルにおいて、閉塞体が多孔質のセラミック層として形成されることを特徴とする、フィルタキャンドル。
【請求項３０】
請求項２８又は２９に記載のフィルタキャンドルにおいて、触媒材料が、希土類の１つ又は２つ以上の酸化物又は混合した酸化物及び（又は）１以上のアルミン酸塩及び（又は）１以上のケイ酸塩及び（又は）１以上のチタン酸塩又は二酸化チタンから成ることを特徴とする、フィルタキャンドル。
【請求項３１】
請求項３０に記載のフィルタキャンドルにおいて、触媒材料が少なくともアルミン酸カルシウムから成ることを特徴とする、フィルタキャンドル。
【請求項３２】
請求項２８乃至３１の１つに記載のフィルタキャンドルにおいて、触媒材料が促進剤にて改質されることを特徴とする、フィルタキャンドル。
【請求項３３】
請求項３２に記載のフィルタキャンドルにおいて、触媒材料が触媒作用のある貴金属又は非貴金属を添加されることを特徴とする、フィルタキャンドル。
【請求項３４】
請求項３３に記載のフィルタキャンドルにおいて、触媒材料が、白金、パラジウム、ロジウム、金、銀、ニッケル、銅、マンガン又はコバルトを添加されることを特徴とする、フィルタキャンドル。
【請求項３５】
粒子を分離する流れ方向の第一の層と、支持体を形成する第二の層とを有し、支持体がＳｉＣ、ムライト及び酸化アルミニウムから選択された支持材料粒子と、希土類の１つ又は２つ以上の酸化物、及び／又は１つ又は２つ以上のアルミン酸塩、及び／又は１つ又は２つ以上のケイ酸塩、及び／又はチタン酸塩、又は二酸化チタンから選択された触媒材料と、を含み、触媒材料には促進剤が添加され、促進剤は白金、パラジウム、ロジウム、金、銀、ニッケル、銅、マンガン及び／又はコバルトから選択され、支持材料粒子は少なくとも部分的に触媒材料によって互いに結合されている、高温のガスをろ過するセラミックフィルタエレメント。
【請求項３６】
さらに結合材料を有している、請求項３５に記載のセラミックフィルタエレメント。